"少なくとも1単位の式I式中、Ar1、Ar2およびAr3は、同一であるか、または異なっており、式IIを有し、R1は、それぞれ出現するごとに、同一であるか、または異なっており、D、アルキルおよびシリルからなる群から選択されるか、あるいは隣接するR1基は一緒に結合して、6員縮合芳香族環を形成することができ、Qは、それぞれ出現するごとに、同一であるか、または異なっており、フェニル、ナフチル、置換ナフチル、N,O,S-複素環およびそれらの重水素化類似体からなる群から選択され、aは1~5の整数であり、bは0~5の整数であるが、ただし、b=5のとき、c=0であり、かつcは0~4の整数であるを有するが、ただし、Ar1、Ar2およびAr3の全てが同一ではない化合物。少なくとも1つのcが0より大きく、QがN,O,S-複素環である、請求項1に記載の化合物。Qが、ピリジン、ピリミジン、トリアジン、カルバゾリル、ジベンゾピラン、ジベンゾフラン、ジベンゾチオフェンまたはそれらの重水素化類似体である、請求項2に記載の化合物。Qが、フェニル、ナフチル、カルバゾリル、ジフェニルカルバゾリル、トリフェニルシリル、ピリジルまたはそれらの重水素化類似体である、請求項1に記載の化合物。a少なくとも1単位の式I式中、Ar1、Ar2およびAr3は、同一であるか、または異なっており、式IIを有し、R1は、それぞれ出現するごとに、同一であるか、または異なっており、D、アルキルおよびシリルからなる群から選択されるか、あるいは隣接するR1基は一緒に結合して、6員縮合芳香族環を形成することができ、Qは、それぞれ出現するごとに、、同一であるか、または異なっており、フェニル、ナフチル、置換ナフチル、N,O,S-複素環およびそれらの重水素化類似体からなる群から選択され、aは1~5の整数であり、bは0~5の整数であるが、ただし、b=5のとき、c=0であり、かつcは0~4の整数であるを有するが、ただし、Ar1、Ar2およびAr3の全てが同一ではないホスト化合物と、b380~750nmで発光極大を有するエレクトロルミネセンスが可能なドーパントとを含んでなる組成物。式I式中、Ar1、Ar2およびAr3は、同一であるか、または異なっており、式IIを有し、R1は、それぞれ出現するごとに、同一であるか、または異なっており、D、アルキルおよびシリルからなる群から選択されるか、あるいは隣接するR1基は一緒に結合して、6員縮合芳香族環を形成することができ、Qは、それぞれ出現するごとに、同一であるか、または異なっており、フェニル、ナフチル、置換ナフチル、N,O,S-複素環およびそれらの重水素化類似体からなる群から選択され、aは1~5の整数であり、bは0~5の整数であるが、ただし、b=5のとき、c=0であり、かつcは0~4の整数であるを有するが、ただし、Ar1、Ar2およびAr3の全てが同一ではない化合物を含んでなる少なくとも1層を有する電子デバイス。前記デバイスが、基板と、絶縁層と、ゲート電極と、ソース電極と、ドレイン電極と、少なくとも1単位の式Iを有する電気活性化合物を含んでなる有機半導体層とを含んでなる有機薄膜トランジスタであって、前記ゲート電極および前記半導体層が両方とも前記絶縁層と接触し、前記ソース電極および前記ドレイン電極が両方とも前記半導体層と接触し、かつ前記電極が互いに接触しないという条件の下で、任意の配列で、前記絶縁層、前記ゲート電極、前記半導体層、前記ソース電極および前記ドレイン電極を配置することができる有機薄膜トランジスタである、請求項6に記載のデバイス。2層の電気接触層の間に配置された少なくとも1層の電気活性層を含んでなり、前記デバイスの前記少なくとも1層の電気活性層が少なくとも1単位の式Iを有する化合物を含む、請求項6に記載のデバイス。アノードと、正孔注入層と、光活性層と、電子輸送層と、カソードとを含んでなり、前記光活性層および前記電子輸送層の少なくとも1層が少なくとも1単位の式Iを有する化合物を含んでなる、請求項8に記載のデバイス。前記光活性層が、a少なくとも1単位の式Iを有するホスト材料と、b有機金属エレクトロルミネセントドーパントとを含んでなる、請求項9に記載のデバイス。前記正孔注入層が、少なくとも1種の導電性ポリマーと、少なくとも1種のフッ素化酸ポリマーとを含んでなる、請求項9または10に記載のデバイス。前記電子輸送層が、少なくとも1単位の式Iを有する化合物を含んでなる、請求項9、10または11のいずれか一項に記載のデバイス。電子デバイスのための新規材料が引き続き必要とされている。少なくとも1単位の式I式中、Ar1、Ar2およびAr3は、同一であるか、または異なっており、式IIを有し、R1は、それぞれ出現するごとに、同一であるか、または異なっており、D、アルキルおよびシリルからなる群から選択されるか、あるいは隣接するR1基は一緒に結合して、6員縮合芳香族環を形成することができ、Qは、それぞれ出現するごとに、同一であるか、または異なっており、フェニル、ナフチル、置換ナフチル、N,O,S-複素環およびそれらの重水素化類似体からなる群から選択され、aは1~5の整数であり、bは0~5の整数であるが、ただし、b=5のとき、c=0であり、かつcは0~4の整数であるを有するが、ただし、Ar1、Ar2およびAr3の全てが同一ではないトリアジン化合物が提供される。a少なくとも1単位の式Iを有するホスト化合物と、b380~750nmで発光極大を有するエレクトロルミネセンスが可能なドーパントとを含んでなる組成物も提供される。式Iの化合物を含んでなる少なくとも1層を含んでなる電子デバイスも提供される。基板と、絶縁層と、ゲート電極と、ソース電極と、ドレイン電極と、少なくとも1単位の式Iを有する電気活性化合物を含んでなる有機半導体層とを含んでなる薄膜トランジスタであって、ゲート電極および半導体層が両方とも絶縁層と接触し、ソース電極およびドレイン電極が両方とも半導体層と接触し、かつ電極が互いに接触しないという条件の下で、任意の配列で、絶縁層、ゲート電極、半導体層、ソース電極およびドレイン電極を配置することができる、薄膜トランジスタも提供される。また、2層の電気接触層の間に配置された少なくとも1層の電気活性層を含んでなり、デバイスの少なくとも1層の電気活性層が少なくとも1単位の式Iを有する電気活性化合物を含む電子デバイスも提供される。また、アノードと、正孔注入層と、光活性層と、電子輸送層と、カソードとを含んでなる有機電子デバイスであって、光活性層および電子輸送層の少なくとも1層が少なくとも1単位の式Iを有する化合物を含んでなる有機電子デバイスも提供される。以上の一般的説明および以下の詳細な説明は、単に例示的および説明的なものであり、添付の特許請求の範囲に定義される本発明を限定するものではない。本明細書において提示される概念の理解を深めるために、添付の図面に実施形態を説明する。当業者は、図面中の物体が、平易かつ明快にするためにのみ示されており、必ずしも縮尺通りに描かれているわけではないことを認識する。例えば、実施形態の理解を高めるために、図面中の一部の物体の寸法が他の物体よりも誇張されていてもよい。多くの態様および実施形態を以上に説明しているが、これらは例示的で非限定的なものである。本明細書を読めば、本発明の範囲から逸脱することなく他の態様および実施形態が可能であることは当業者に認識される。いずれか1つまたはそれ以上の実施形態のその他の特徴および利点は、以下の詳細な説明および特許請求の範囲から明らかとなるであろう。詳細な説明では、最初に用語の定義および説明を記載し、続いてトリアジン誘導体、電気活性組成物、電子デバイス、そして最後に実施例を記載する。1.用語の定義および説明以下に記載される実施形態の詳細を記載する前に、一部の用語について定義または説明を行う。用語アルキルは、脂肪族炭化水素から誘導される基を意味することが意図される。用語アリールは、芳香族炭化水素から誘導される基を意味することが意図される。用語芳香族化合物は、非局在化パイ電子を有する少なくとも1個の不飽和環式基を含んでなる有機化合物を意味することが意図される。この用語は、炭素および水素原子のみを有する芳香族化合物、ならびに環式基中の炭素原子の1個またはそれ以上が、窒素、酸素、硫黄などの別の原子によって置き換えられる複素環式芳香族化合物を包含することが意図される。用語カルバゾリルは、以下の単位式中、Rは、H、D、アルキル、アリールまたは結合点であり、Yはアリールまたは結合点であるを含有する基を指す。用語N-カルバゾリルは、Yが結合点であるカルバゾリル基を指す。層、材料、部材、または構造に関して言及される場合、用語電荷輸送は、そのような層、材料、部材、または構造が、比較的効率的かつ少ない電荷損失で、そのような層、材料、部材、または構造の厚さを通過するそのような電荷の移動を促進することを意味することを意図している。正孔輸送材料は正電荷を促進し;電子輸送材料は負電荷を促進する。光活性材料も、ある程度の電荷輸送特性を有し得るが、用語電荷輸送層、材料、部材、または構造は、主要な機能が発光または光受容である層、材料、部材、または構造を含むことが意図されない。用語ドーパントは、ホスト材料を含む層中で、そのような材料を含まない場合の層の放射線放出の電子的特徴または波長、受容、またはフィルタリングと比較して、層の放射線放出の電子的特徴または標的波長、受容、またはフィルタリングを変化させる材料を意味することが意図される。用語電気活性は、層または材料に関して言及される場合、電子または電気放射特性を示す層または材料を意味することが意図される。電子デバイスにおいて、電気活性材料は、デバイスの作動を電子的に促進する。電気活性材料の例には、限定されないが、電子または正孔のいずれかであることができる電荷を伝達するか、注入するか、輸送するか、ブロックする材料、および放射線を放出するか、または放射線を受け取るときに電子正孔対の濃度の変化を示す材料が含まれる。不活性材料の例には、限定されないが、平坦化材料、絶縁材料および環境障壁材料が含まれる。用語ホスト材料は、ドーパントが添加されていても、されていなくてもよい、通常は層の形態の材料を意味することが意図される。ホスト材料は、電子的特性、あるいは放射線の放出、受容、またはフィルタリングする能力を有していてもよく、または有さなくてもよい。用語炭化水素アリールは、水素および炭素原子のみを含有するアリール基を意味することが意図される。用語層は、用語膜と同義的に使用され、所望の領域を覆うコーティングを意味する。この用語は大きさによって限定されることはない。この領域は、デバイス全体の大きさであることが可能であり、実際の視覚的表示などの特殊機能領域の小ささ、または1つのサブピクセルの小ささであることも可能である。層および膜は、気相堆積、液相堆積連続的技術および不連続的技術などの従来の任意の堆積技術および熱転写によって形成することができる。連続堆積技術としては、スピンコーティング、グラビアコーティング、カーテンコーティング、浸漬コーティング、スロットダイコーティング、スプレーコーティング、および連続ノズルコーティングが挙げられるが、これらに限定されるものではない。不連続堆積技術としては、インクジェット印刷、グラビア印刷、およびスクリーン印刷が挙げられるが、これらに限定されるものではない。用語N-複素環は、芳香環に少なくとも1個の窒素を有する複素環式芳香族化合物または基を指す。用語O-複素環は、芳香環に少なくとも1個の酸素を有する複素環式芳香族化合物または基を指す。用語N,O,S-複素環は、芳香環に少なくとも1個のN、OもしくはSであるヘテロ原子を有する複素環式芳香族化合物または基を指す。N,O,S-複素環は、2種以上のヘテロ原子を有してもよい。用語有機電子デバイスまたは単に電子デバイスは、1種またはそれ以上の有機半導体層または材料を含むデバイスを意味することが意図される。用語光活性は、印加電圧によって活性化されるときに光を発する発光ダイオードまたは化学電池などか、あるいは印加バイアス電圧の有無にかかわらず放射エネルギーに反応して信号を生じる光検出器など材料または層を意味することが意図される。用語S-複素環は、芳香環に少なくとも1個の硫黄を有する複素環式芳香族化合物または基を指す。特に明記しない限り、全ての基は未置換であることも、置換されていることも可能である。特に明記しない限り、全ての基は、可能な位置で、直鎖であることも、分枝であるおとも、環式であることも可能である。いくつかの実施形態において、置換基は、アルキル、アルコキシおよびアリールからなる群から選択される。本明細書において使用される場合、用語含んでなる、含んでなること、含む、含むこと、有する、有すること、またはそれらの他のいずれの変化形も、非排他的な包含を含むことが意図される。例えば、ある一連の要素を含むプロセス、方法、物品、または装置は、それらの要素にのみに必ずしも限定されるわけではなく、そのようなプロセス、方法、物品、または装置に関して明示されず固有のものでもない他の要素を含んでもよい。開示された本明細書の対象の別の実施形態は、特定の特徴または要素から本質的になるものとして記載され、そのような実施形態においては、実施形態の作動原理または顕著な特徴を大いに変更する特徴または要素は存在しない。開示された本明細書の対象のさらに別の実施形態は、特定の特徴または要素からなるものとして記載され、そのような実施形態においては、またはそれらのごくわずかな変形形態においては、具体的に記述または記載された特徴または要素のみが存在する。さらに、反対の意味で明記されない限り、またはは、包含的なまたはを意味するのであって、排他的なまたはを意味するのではない。例えば、条件AまたはBが満たされるのは、Aが真でありまたは存在しBが偽であるまたは存在しない、Aが偽でありまたは存在せずBが真であるまたは存在する、ならびにAおよびBの両方が真であるまたは存在するのいずれか1つによってである。また、本発明の要素および成分を説明するためにaまたはanも使用されている。これは単に便宜的なものであり、本発明の一般的な意味を提供するために行われている。この記述は、1つまたは少なくとも1つを含むものと読むべきであり、明らかにそうではない場合を除けば、単数形は複数形も含んでいる。元素周期表中の縦列に対応する族の番号は、CRCHandbookofChemistryandPhysics,81stEdition2000-2001に見ることができるNewNotationの規則を使用している。特に定義しない限り、本明細書において使用される全ての技術用語および科学用語は、本発明が属する技術分野の当業者によって一般に理解されている意味と同じ意味を有する。本明細書に記載されているものと類似または同等の方法および材料を、本発明の実施形態の実施または試験において使用することができるが、好適な方法および材料については以下に説明する。本明細書において言及されるいずれの刊行物、特許出願、特許、およびその他の参考文献も、特定の部分に言及される場合を除けば、それらの記載内容全体が援用される。矛盾が生じる場合には、定義を含めて本明細書に従うものとする。さらに、材料、方法、および実施例は、単に説明的なものであって、限定を意図したものではない。本明細書に記載されていない範囲まで、具体的な材料、処理行為、および回路に関する多くの詳細は従来通りであり、それらについては、有機発光ダイオードディスプレイ、光検出器、光電池、および半導体要素の技術分野の教科書およびその他の情報源中に見ることができる。2.トリアジン誘導体電子輸送材料は、光活性層および電子輸送層のホスト材料として使用されている。Al、GaまたはZrなどのキノリン配位子の金属錯体に基づく電子輸送材料がこれらの用途で使用されている。しかしながら、いくつかの不都合がある。この錯体は、ホストとして使用される場合、低い大気安定性を有する可能性がある。そのような金属錯体を使用して製造された部品をプラズマ洗浄することは困難である。低いトリプレットエネルギーによって、>2.0eVエネルギーの燐光発光の消滅を導く。いくつかの実施形態において、本明細書に記載されるトリアジン誘導体は、より高いトリプレットエネルギーを有する。本明細書に使用される場合、用語トリアジン誘導体は、化合物中に少なくとも1個の置換トリアジン基構造を有する化合物を意味することが意図される。いくつかの実施形態において、トリアジン誘導体は、OLEDデバイスの溶液加工可能な電子により支配されるホストとして、または厚い電子輸送層を有するOLEDデバイスにおいてn-ドープするために適切な電子輸送材料として有用である。いくつかの実施形態において、トリアジン誘導体から製造されるデバイスは、より低い作動電圧、より高い効率およびより長い間寿命を有することができる。いくつかの実施形態において、この材料は、フォトボルタイクスおよびTFTを含む任意の印刷電子技術応用において有用である。いくつかの実施形態において、少なくとも1単位の式Iを有する化合物は重水素化される。用語重水素化は、少なくとも1個のHがDによって置き換えられたことを意味することが意図される。用語重水素化類似体は、1個またはそれ以上の利用可能な水素が重水素に置き換えられた化合物または基の構造類似体を指す。重水素化化合物または重水素化類似体において、重水素は天然存在量の少なくとも100倍で存在する。いくつかの実施形態において、化合物は少なくとも10重水素化される。重水素化されるまたは重水素化は、重陽子対全てのプロトンおよび重陽子の比率を意味し、パーセントで表される。いくつかの実施形態において、化合物は少なくとも20重水素化され、いくつかの実施形態において、少なくとも30重水素化され、いくつかの実施形態において、少なくとも40重水素化され、いくつかの実施形態において、少なくとも50重水素化され、いくつかの実施形態において、少なくとも60重水素化され、いくつかの実施形態において、少なくとも70重水素化され、いくつかの実施形態において、少なくとも80重水素化され、いくつかの実施形態において、少なくとも90重水素化され、いくつかの実施形態において、100重水素化される。本明細書に記載されるトリアジン化合物は、少なくとも1単位の式I式中、Ar1、Ar2およびAr3は、同一であるか、または異なっており、式IIを有し、R1は、それぞれ出現するごとに、同一であるか、または異なっており、D、アルキルおよびシリルからなる群から選択されるか、あるいは隣接するR1基は一緒に結合して、6員縮合芳香族環を形成することができ、Qは、それぞれ出現するごとに、同一であるか、または異なっており、フェニル、ナフチル、置換ナフチル、N,O,S-複素環およびそれらの重水素化類似体からなる群から選択され、aは1~5の整数であり、bは0~5の整数であるが、ただし、b=5のとき、c=0であり、かつcは0~4の整数であるを有するが、ただし、Ar1、Ar2およびAr3の全てが同一ではない。少なくとも1単位を有するとは、化合物が、式Iを有する単一分子、2単位以上の式Iを有するオリゴマーまたはホモポリマー、あるいは式Iの単位および1種またはそれ以上の追加のモノマーの単位を有するコポリマーであることができることを意味する。オリゴマー、ホモポリマーおよびコポリマーの単位は、アリールまたは置換基を通して結合可能である。式Iのトリアジン単位は、非対称的に置換される。いくつかの実施形態において、非対称置換によって、化合物の加工性を改善することができる。いくつかの実施形態において、昇華温度は、対称誘導体に関して低下する。これによって、電子デバイス性能にきわめて重要となる可能性のある材料のより良好な精製が可能である。これはまた、デバイス製造に関して望ましい材料のより容易な気相堆積を可能にする。式Iのいくつかの実施形態において、少なくとも1つのcは0よりも大きく、QはN,O,S-複素環である。いくつかの実施形態において、QはN-複素環である。N-複素環の例を以下に示すが、それらに限定されない。式中、Yは、アリール基または結合点である。この基は、いずれかの利用可能な位置において結合可能である。上記の基の重水素化類似体が使用されてもよい。いくつかの実施形態において、N-複素環は、ピリジン、ピリミジン、トリアジン、N-カルバゾリルまたはそれらの重水素化類似体である。式Iのいくつかの実施形態において、少なくとも1つのcは0よりも大きく、QはO-複素環である。いくつかの実施形態において、O-複素環は、ジベンゾピラン、ジベンゾフランまたはそれらの重水素化類似体である。式Iのいくつかの実施形態において、少なくとも1つのcは0よりも大きく、QはS-複素環である。いくつかの実施形態において、S-複素環は、ジベンゾチオフェンまたはそれらの重水素化類似体である。式Iのいくつかの実施形態において、少なくとも1つのcは0よりも大きく、Qは、フェニル、ナフチル、カルバゾリル、ジフェニルカルバゾリル、トリフェニルシリル、ピリジルまたはそれらの重水素化類似体である。いくつかの実施形態において、新規トリアジン化合物は、1単位の式Iを有する化合物である。いくつかの実施形態において、新規トリアジン化合物は、2単位以上のいずれかの式Iを有するオリゴマーまたはホモポリマーである。いくつかの実施形態において、新規トリアジン化合物は、式Iを有する1個の第1のモノマー単位と、少なくとも1個の第2のモノマー単位とを有するコポリマーである。いくつかの実施形態において、第2のモノマー単位も式Iを有するが、第1のモノマー単位とは異なる。いくつかの実施形態において、第2のモノマー単位はアリーレンである。第2のモノマー単位のいくつかの例には、限定されないが、フェニレン、ナフチレン、トリアリールアミン、フルオレン、N,O,S-複素環、ジベンゾフラン、ジベンゾピラン、ジベンゾチオフェンおよびそれらの重水素化類似体が含まれる。上記の実施形態のいずれにおいても、トリアジン化合物を重水素化することができる。少なくとも1単位の式Iを有する化合物のいくつかの例を以下に示す。化合物A1化合物A2化合物A3化合物A4化合物A5化合物A6化合物A7化合物A8化合物A9化合物A10化合物A11化合物A12化合物A13化合物A14式中、nは1より大きい整数である化合物A15化合物A16化合物A17上記構造中、Phはフェニルを示し、そしてButはn-ブチルを示す。少なくとも1単位の式Iを有するトリアジン化合物は、既知のカップリングおよび置換反応によって調製することができる。そのような反応は周知であり、文献で広範囲に記載されている。典型的な参考文献としては、Yamamoto,ProgressinPolymerScience,Vol.17,p11531992;Colonら,JournalofPolymerScience,PartA,PolymerchemistryEdition,Vol.28,p.3671990;米国特許第5,962,631号明細書,および国際公開第00/53565号パンフレット;T.Ishiyamaら,J.Org.Chem.199560,7508-7510;M.Murataら,J.Org.Chem.199762,6458-6459;M.Murataら,J.Org.Chem.200065,164-168;L.Zhu,ら,J.Org.Chem.200368,3729-3732;Stille,J.K.Angew.Chem.Int.Ed.Engl.1986,25,508;Kumada,M.Pure.Appl.Chem.1980,52,669;Negishi,E.Acc.Chem.Res.1982,15,340;Hartwig,J.,Synlett2006,No.9,pp.1283-1294;Hartwig,J.,Nature455,No.18,pp.314-322;Buchwald,S.L.,ら,Adv.Synth.Catal,2006,348,23-39;Buchwald,S.L.,ら,Acc.Chem.Res.1998,37,805-818;ならびにBuchwald,S.L.,ら,J.Organomet.Chem.5761999,125-146が挙げられる。重水素化類似体化合物は、重水素化前駆体材料を使用して、同様の方法で調製することができ、または、一般に、三塩化アルミニウムもしくは塩化エチルアルミニウム、またはCF3COOD、DClなどの酸などのルイス酸H/D交換触媒の存在下で、d6-ベンゼンなどの重水素化溶媒で非重水素化化合物を処理することによって調製することができる。重水素化反応は、国際公開第2011-053334号パンフレットとして公開された同時係属出願にも記載されている。本明細書に記載される化合物は、任意の既知の液相堆積技術を使用して、膜に形成することができる。これは実施例にさらに説明される。あるいは、気相堆積技術を使用して膜に形成することもできる。3.電気活性組成物a少なくとも1単位の式Iを有するホスト化合物と、b380~750nmで発光極大を有するエレクトロルミネセンスが可能なドーパントとを含んでなる組成物も提供される。式Iのトリアジン誘導体は、光活性材料のホスト材料として有用である。この化合物は、単独で、または別のホスト材料と組み合わせて使用することができる。式Iの化合物は、任意の色の発光を有するドーパントのためのホストとして使用することができる。いくつかの実施形態において、化合物を、有機金属エレクトロルミネセント材料のためのホストとして使用する。いくつかの実施形態において、組成物は、a少なくとも1単位の式Iを有するホスト化合物と、b380~750nmで発光極大を有するエレクトロルミネセンスが可能な光活性ドーパントとを含んでなる。いくつかの実施形態において、組成物は、a少なくとも1単位の式Iを有するホスト化合物と、b380~750nmで発光極大を有するエレクトロルミネセンスが可能な光活性ドーパントとから本質的になる。いくつかの実施形態において、組成物は、a少なくとも1単位の式Iを有するホスト化合物と、b380~750nmで発光極大を有するエレクトロルミネセンスが可能な光活性ドーパントと、c第2のホスト材料とを含んでなる。いくつかの実施形態において、組成物は、a少なくとも1単位の式Iを有するホスト化合物と、b380~750nmで発光極大を有するエレクトロルミネセンスが可能な光活性ドーパントと、c第2のホスト材料とを含んでなる。組成物に存在するドーパントの量は、一般に、組成物の全重量に基づき、3~20重量、いくつかの実施形態においては5~15重量の範囲にある。第2のホストが存在するとき、少なくとも1単位の式Iを有する第1のホスト対第2のホストの比率は、一般に、1:20~20:1、いくつかの実施形態においては5:15~15:5の範囲である。いくつかの実施形態において、少なくとも1単位の式Iを有する第1のホスト材料は、全ホスト材料の少なくとも50重量、いくつかの実施形態においては少なくとも70重量である。ドーパントとして使用可能なエレクトロルミネセントEL材料としては、限定されないが、小分子有機ルミネセント化合物、ルミネセント金属錯体、共役ポリマーおよびそれらの混合物が含まれる。小分子ルミネセント有機化合物の例としては、限定されないが、クリセン、ピレン、ペリレン、ルブレン、クマリン、アントラセン、チアジアゾール、それらの誘導体およびそれらの混合物が含まれる。金属錯体の例としては、限定されないが、金属キレート化オキシノイド化合物、ならびにイリジウムおよび白金などの金属のシクロメタレート化された錯体が含まれる。共役ポリマーの例としては、限定されないが、ポリフェニレンビニレン、ポリフルオレン、ポリスピロビフルオレン、ポリチオフェン、ポリp-フェニレン、それらのコポリマー、およびそれらの混合物が含まれる。赤色発光材料の例としては、限定されないが、フェニルキノリンまたはフェニルイソキノリン配位子を有するIrの錯体、ペリフランテン、フルオランテンおよびペリレンが含まれる。赤色発光材料は、例えば、米国特許第6,875,524号明細書および米国特許出願公開第2005-0158577号明細書に開示されている。緑色発光材料の例としては、限定されないが、フェニルピリジン配位子を有するIrの錯体、ビスジアリールアミノアントラセンおよびポリフェニレンビニレンポリマーが含まれる。緑色発光材料は、例えば、国際公開第2007/021117号パンフレットに開示されている。青色発光材料の例としては、限定されないが、フェニルピリジンまたはフェニルイミダゾール配位子を有するIrの錯体、ジアリールアントラセン、ジアミノクリセン、ジアミノピレンおよびポリフルオレンポリマーが含まれる。青色発光材料は、例えば、米国特許第6,875,524号明細書、ならびに米国特許出願公開第2007-0292713号明細書および同第2007-0063638号明細書に開示されている。いくつかの実施形態において、ドーパントは有機金属錯体である。いくつかの実施形態において、有機金属錯体は、シクロメタレート化される。シクロメタレート化されるとは、錯体が少なくとも2点で金属と結合する少なくとも1個の配位子を含有して、少なくとも1個の炭素-金属結合を有する少なくとも1個の5-または6員環を形成することを意味する。いくつかの実施形態において、金属はイリジウムまたは白金である。いくつかの実施形態において、有機金属錯体は電気的に中性であり、そして式IrL3を有するイリジウムのトリスシクロメタレート化錯体であるか、または式IrL2Yを有するイリジウムのビスシクロメタレート化錯体である。いくつかの実施形態において、Lは、炭素原子および窒素原子によって配位するモノアニオン二座シクロメタレート化配位子である。いくつかの実施形態において、Lは、アリールがフェニルまたはナフチルであり、そしてN-複素環がピリジン、キノリン、イソキノリン、ジアジン、ピロール、ピラゾールまたはイミダゾールであるアリールN-複素環である。いくつかの実施形態において、Yはモノアニオン二座配位子である。いくつかの実施形態において、Lはフェニルピリジン、フェニルキノリンまたはフェニルイソキノリンである。いくつかの実施形態において、Yは、β-ジエノレート、ジケチミン、ピコリネートまたはN-アルコキシピラゾールである。配位子は未置換であっても、またはF、D、アルキル、ペルフルオロアルキル、アルコキシル、アルキルアミノ、アリールアミノ、CN、シリル、フルオロアルコキシルもしくはアリール基で置換されてもよい。いくつかの実施形態において、ドーパントは、イリジウムまたは白金のシクロメタレート化錯体である。そのような材料は、例えば、米国特許第6,670,645号明細書、国際公開第03/063555号パンフレット、同第2004/016710号パンフレットおよび同第03/040257号パンフレットに開示されている。いくつかの実施形態において、ドーパントは、式IrL1aL2bL3c式中、L1は、炭素および窒素によって配位するシクロメタレート化されたモノアニオン二座配位子であり、L2は、炭素によって配位しないモノアニオン二座配位子であり、L3は、単座配位子であり、aは1~3であり、bおよびcは、独立して0~2であり、そしてa、bおよびcは、イリジウムが六配位であり、錯体が電気的に中性であるように選択されるを有する錯体である。式のいくつかの例には、限定されないが、IrL13、IrL12L2およびIrL12L3L3’式中、L3はアニオンであり、そしてL3’は非イオンであるが含まれる。L1配位子の例には、限定されないが、フェニルピリジン、フェニルキノリン、フェニルピリミジン、フェニルピラゾール、チエニルピリジン、チエニルキノリンおよびチエニルピリミジンが含まれる。本明細書に使用される場合、用語キノリンは、特記しない限り、イソキノリンを含む。フッ素化誘導体は、1種またはそれ以上のフッ素置換基を有することができる。いくつかの実施形態において、1~3個のフッ素置換基が配位子の非窒素環上にある。モノアニオン二座配位子、L2は、金属配位化学において周知である。一般に、これらの配位子は、配位原子としてN、O、PまたはSを有し、イリジウムに配位する場合は5-または6員環を形成する。適切な配位基には、アミノ、イミノ、アミド、アルコキシド、カルボキシレート、ホスフィノ、チオレートなどが含まれる。これらの配位子のための適切な親化合物の例は、β-ジカルボニルβ-エノレート配位子ならびにそれらのNおよびS類似体、アミノカルボン酸アミノカルボキシレート配位子、ピリジンカルボン酸イミノカルボキシレート配位子、サリチル酸誘導体サリチレート配位子、ヒドロキシキノリンヒドロキシキノリネート配位子およびそれらのS類似体、ならびにホスフィノアルカノールホスフィノアルコキシド配位子が含まれる。単座配位子L3は、アニオンまたは非イオンであることができる。アニオン配位子には、限定されないが、H-水素化物および配位原子としてC、OまたはSを有する配位子が含まれる。配位基には、限定されないが、アルコキシド、カルボキシレート、チオカルボキシレート、ジチオカルボキシレート、スルホネート、チオレート、カルバメート、ジチオカルバメート、チオカルバゾンアニオン、スルホンアミドアニオンなどが含まれる。いくつかの場合、β-エノラートおよびホスフィノアルコキシドなどのL2として上記される配位子は、単座配位子として機能することができる。単座配位子は、ハロゲン化物、シアン化物、イソシアン化物、硝酸塩、硫酸塩、ヘキサハロアンチモネートなどの配位アニオンであることもできる。これらの配位子は、一般に商業的に入手可能である。単座L3配位子は、COまたは単座ホスフィン配位子などの非イオン配位子であることもできる。いくつかの実施形態において、配位子の1個またはそれ以上は、Fおよびフッ素化アルキルからなる群から選択される少なくとも1個の置換基を有する。イリジウム錯体ドーパントは、例えば、米国特許第6,670,645号明細書に記載されるような標準的な合成技術を使用して製造することができる。いくつかの実施形態において、ドーパントは小有機ルミネセント化合物である。いくつかの実施形態において、ドーパントは、非ポリマースピロビフルオレン化合物およびフルオランテン化合物からなる群から選択される。いくつかの実施形態において、ドーパントはアリールアミン基を有する化合物である。いくつかの実施形態において、光活性ドーパントは、次式:式中、Aは、それぞれ出現するごとに、同一であるか、または異なっており、3~60個の炭素原子を有する芳香族基であり、Qは、単結合または3~60個の炭素原子を有する芳香族化合物基であり、pおよびqは、独立して、1~6の整数であるから選択される。上記式のいくつかの実施形態において、各式のAおよびQの少なくとも1個は、少なくとも3つの縮合環を有する。いくつかの実施形態において、pおよびqは1に等しい。いくつかの実施形態において、Qはスチリルまたはスチリルフェニル基である。いくつかの実施形態において、Qは、少なくとも2個の縮合環を有する芳香族基である。いくつかの実施形態において、Qは、ナフタレン、アントラセン、クリセン、ピレン、テトラセン、キサンテン、ペリレン、クマリン、ローダミン、キナクリドンおよびルブレンからなる群から選択される。いくつかの実施形態において、Aは、フェニル、ビフェニル、トリル、ナフチル、ナフチルフェニルおよびアントラセニル基からなる群から選択される。いくつかの実施形態において、ドーパントは次式:式中、Yは、それぞれ出現するごとに、同一であるか、または異なっており、3~60個の炭素原子を有する芳香族基であり、Q’は、芳香族基、二価トリフェニルアミン残基または単結合であるを有する。いくつかの実施形態において、ドーパントはアリールアセンである。いくつかの実施形態において、ドーパントは非対称アリールアセンである。いくつかの実施形態において、光活性ドーパントは、クリセン誘導体である。用語クリセンは、1,2-ベンゾフェナントレンを意味することが意図される。いくつかの実施形態において、光活性ドーパントは、アリール置換基を有するクリセンである。いくつかの実施形態において、光活性ドーパントは、アリールアミノ置換基を有するクリセンである。いくつかの実施形態において、光活性ドーパントは、2個の異なるアリールアミノ置換基を有するクリセンである。いくつかの実施形態において、クリセン誘導体は、濃青色発光を有する。いくつかの実施形態において、トリアジン化合物は追加のホスト材料とともに使用される。いくつかの実施形態において、トリアジン化合物は、光活性層のホストとしては使用されない。単独で、またはトリアジン化合物と組み合わせて使用することができる他の種類のホストの例には、限定されないが、インドールカルバゾール、クリセン、フェナントレン、トリフェニレン、フェナントロリン、トリアジン、ナフタレン、アントラセン、キノリン、イソキノリン、キノキサリン、フェニルピリジン、ベンゾジフラン、金属キノリネート錯体、およびそれらの重水素化類似体が含まれる。4.有機電子デバイス本明細書に記載の化合物を含んでなる1層またはそれ以上の層を有することから有益となり得る有機電子デバイスとしては、限定されないが、1電気エネルギーを放射線に変換するデバイス例えば、発光ダイオード、発光ダイオードディスプレイ、発光照明器具、またはダイオードレーザー、2電子的プロセスを介して信号を検出するデバイス例えば、光検出器、光導電セル、フォトレジスタ、光スイッチ、光トランジスタ、光電管、IR検出器、3放射線を電気エネルギーに変換するデバイス例えば、光起電力デバイスまたは太陽電池、ならびに41つまたはそれ以上の有機半導体層を含む1つまたはそれ以上の電子部品を含むデバイス例えば、薄膜トランジスタまたはダイオードが挙げられる。発明の化合物は、バイオアッセイの酸素感応性インジケータおよびルミネセントインジケータなどの用途でしばしば有用となることが可能性である。一実施形態において、有機電子デバイスは、上記式Iを少なくとも1単位有する化合物を含んでなる少なくとも1層を含んでなる。a.第1の例示的なデバイストランジスタの特に有用な種類である薄膜トランジスタTFTは、一般に、ゲート電極、ゲート電極上のゲート誘電体、ソース電極、ゲート誘電体に隣接したドレイン電極、ならびにゲート誘電体に隣接し、そしてソースおよびドレイン電極に隣接する半導体層を含む例えば、S.M.Sze,PhysicsofSemiconductorDevices,2ndedition,JohnWileyandSons,page492を参照のこと。これらの成分は、様々な構造で組み立てることができる。有機薄膜トランジスタOTFTは、有機半導体層を有することを特徴とする。一実施形態において、OTFTは、基板と、絶縁層と、ゲート電極と、ソース電極と、ドレイン電極と、少なくとも1単位の式Iを有する電気活性化合物を含んでなる有機半導体層とを含んでなり、ゲート電極および半導体層が両方とも絶縁層と接触し、ソース電極およびドレイン電極が両方とも半導体層と接触し、そして電極は互いに接触しない条件の任意の配列において、絶縁層、ゲート電極、半導体層、ソース電極およびドレイン電極を配置することができる。図1Aにおいて、有機電界効果トランジスタOTFTは概略的に説明され、底面接触モードにおけるそのようなデバイスの電気活性層の相対的な位置を示す。OTFTの底面接触モードにおいて、ソースおよびドレイン電極ならびに任意の残存する曝露されたゲート誘電層上へ電気活性有機半導体層を堆積させる前に、ドレインおよびソース電極はゲート誘電層上へ堆積される。基板112は、ゲート電極102および絶縁層104と接触しており、その上にソース電極106およびドレイン電極108が堆積される。ソースおよびドレイン電極の上部および間は、少なくとも1単位の式Iを有する電気活性化合物を含んでなる有機半導体層110である。図1Bは、上面接触モードにおけるそのようなデバイスの電気活性層の相対的な位置を示すOTFTの概略図である。上面接触モードにおいて、OTFTのドレインおよびソース電極は電気活性有機半導体層上面へ堆積される。図1Cは、ゲートが上面にある底面接触モードのそのようなデバイスの電気活性層の相対的な位置を示すOTFTの概略図である。図1Dは、ゲートが上面にある上面接触モードのそのようなデバイスの電気活性層の相対的な位置を示すOTFTの概略図である。基板は、無機ガラス、セラミック箔、ポリマー材料例えば、アクリル、エポキシ、ポリアミド、ポリカーボネート、ポリイミド、ポリケトン、ポリオキシ-1,4-フェニレンオキシ-1,4-フェニレンカルボニル-1,4-フェニレンポリエーテルエーテルケトンまたはPEEKと呼ばれることもある、ポリノルボルネン、ポリフェニレンオキシド、ポリエチレンナフタレンジカルボキシレートPEN、ポリエチレンテレフタレートPET、ポリフェニレンスルフィドPPS、充填ポリマー材料例えば、繊維強化プラスチックFRP、および/またはコーティングされた金属箔を含んでなることが可能である。基板の厚さは、約10マイクロメートル~10ミリメートル超であることが可能であり、例えば、可撓性プラスチック基板に関しては約50~約100マイクロメートル、そしてガラスまたはシリコンなどの剛性基板に関しては約1~約10ミリメートルであることが可能である。典型的に、基板は、製造、試験および/または使用の間、OTFTを支持する。任意選択で、基板は、ソース、ドレインおよび電極へのバスライン接続、ならびにOTFTのための回路などの電気的機能を提供することができる。ゲート電極は、金属薄膜、導電性ポリマー膜、導電性インクもしくはペーストから製造された導電性膜、または基板自体、例えば高濃度にドープされたシリコンであることができる。適切なゲート電極材料の例には、アルミニウム、金、クロム、インジウムスズ酸化物、ポリスチレンスルホネートがドープされたポリ3,4-エチレンジオキシチオフェンPSS-PEDOTなどの導電性ポリマー、カーボンブラック/グラファイトから構成される導電性インク/ペースト、または高分子バインダー中のコロイド状銀の分散系が含まれる。いくつかのOTFTにおいては、同一材料でゲート電極機能を提供することができ、また基板の支持体機能を提供することができる。例えば、ドープされたシリコンはゲート電極として機能することができ、OTFTを支持することができる。ゲート電極を、真空蒸発、金属または導電性金属酸化物のスパッタリング、スピンコーティング、キャスティング、または印刷による導電性ポリマー溶液または導電性インクのコーティングによって調製することができる。ゲート電極の厚さは、例えば、金属膜に関しては約10~約200ナノメートル、そしてポリマー導体に関しては約1~約10マイクロメートルであることが可能である。ソースおよびドレイン電極は、半導体層とソースおよびドレイン電極との間の接触の抵抗が半導体層の抵抗より低いように、低い抵抗接点を半導体層にもたらす材料から製造することができる。チャネル抵抗は、半導体層の伝導性である。典型的に、抵抗はチャネル抵抗未満である。ソースおよびドレイン電極としての使用に適切な典型的な材料には、アルミニウム、バリウム、カルシウム、クロム、金、銀、ニッケル、パラジウム、白金、チタンおよびそれらの合金、カーボンナノチューブ、ポリアニリンおよびポリ3,4-エチレンジオキシチオフェン/ポリ-スチレンスルホネートPEDOT:PSSなどの導電性ポリマー、導電性ポリマー中のカーボンナノチューブの分散系、導電性ポリマー中の金属の分散系、ならびにそれらの多層フィルムが含まれる。当業者に既知であるように、これらの材料のいくつかはN型半導体材料の用途に適切であり、そして他はP型半導体材料の用途に適切である。ソースおよびドレイン電極の典型的な厚さはおおよそ、例えば、約40ナノメートル~約1マイクロメートルである。いくつかの実施形態において、厚さは約100~約400ナノメートルである。絶縁層は、無機材料膜または有機ポリマー膜を含んでなる。絶縁層として適切な無機材料の実例としては、酸化アルミニウム、酸化ケイ素、酸化タンタル、酸化チタン、窒化ケイ素、チタン酸バリウム、チタン酸バリウムストロンチウム、チタン酸ジルコン酸バリウム、セレン化亜鉛および硫化亜鉛が含まれる。加えて、上記材料の合金、組み合わせおよび多層フィルムを絶縁層に使用することができる。絶縁層のための有機ポリマーの実例としては、ポリエステル、ポリカーボネート、ポリビニルフェノール、ポリイミド、ポリスチレン、ポリメタクリレート、ポリアクリレート、エポキシ樹脂、ならびにそれらのブレンドおよび多層フィルムが含まれる。絶縁層の厚さは、使用される誘電体材料の誘電率に応じて、例えば約10ナノメートル~約500ナノメートルである。例えば、絶縁層の厚さは約100ナノメートル~約500ナノメートルであることができる。絶縁層は、例えば、約10-12S/cmS=ジーメンス=1/オーム未満である伝導性を有することができる。絶縁層、ゲート電極、半導体層、ソース電極およびドレイン電極は、ゲート電極および半導体層の両方が絶縁層と接触し、そしてソース電極およびドレイン電極の両方が半導体層と接触する限り、任意の配列で形成される。任意の配列でという句は、連続および同時形成を含む。例えば、ソース電極およびドレイン電極は、同時に、または連続的に形成されることができる。ゲート電極、ソース電極およびドレイン電極は、物理気相堆積例えば、熱蒸発もしくはスパッタリング、またはインクジェット印刷などの既知の方法を使用して提供されることができる。電極のパターン化は、シャドーマスキング、アディティブフォトリソグラフィー、サブトラクティブフォトリソグラフィー、印刷、マイクロコンタクト印刷およびパターンコーティングなどの既知の方法によって達成することができる。底面接触モードのOTFに関して図1A、フォトリソグラフ法を使用して、それぞれソースおよびドレインのためのチャネルを形成する電極106および108を二酸化ケイ素層上に形成することができる。次いで、半導体層110を、電極106および108ならびに層104の表面上に堆積する。一実施形態において、半導体層110は少なくとも1単位の式Iを有する表される1種またはそれ以上の化合物を含んでなる。半導体層110は、当該技術で既知の様々な技術によって堆積することができる。これらの技術には、熱蒸発、化学気相堆積、熱移動、インクジェット印刷およびスクリーン印刷が含まれる。堆積のための分散系薄膜コーティング技術には、スピンコーティング、ドクターブレードコーティング、ドロップキャスティングおよび他の既知の技術が含まれる。上面接触モードのOTFTに関して図1B、電極106および108の製造の前に、層110を層104上に堆積する。b.第2の例示的なデバイスまた本発明は、2層の電気接触層の間に配置される少なくとも1層の電気活性層を含んでなり、デバイスの少なくとも1層の電気活性層が、少なくとも1単位の式Iを有するトリアジン化合物を含む電子デバイスに関する。有機電子デバイス構造の別の例を図2に示す。デバイス200は、第1の電気接触層、アノード層210、第2の電気接触層、カソード層260、およびそれらの間の光活性層240を有する。アノードに隣接して、正孔注入層220が存在してもよい。正孔注入層に隣接して、正孔輸送材料を含んでなる正孔輸送層230が存在してもよい。カソードに隣接して、電子輸送材料を含んでなる電子輸送層250が存在してもよい。デバイスは、アノード210の隣に1つまたはそれ以上の追加の正孔注入層または正孔輸送層図示せず、および/またはカソード260の隣に1つまたはそれ以上の追加の電子注入または電子輸送層図示せずを使用することができる。層220~250は、個々に、そして集合的に、電気活性層と呼ばれる。いくつかの実施形態において、光活性層240は図3で示すようにピクセル化される。層240は層上に繰り返されるピクセルまたはサブピクセルユニット241、242および243に分離される。各ピクセルまたはサブピクセルユニットは異なる色を表す。いくつかの実施形態において、サブピクセルユニットは、赤色、緑色、青色である。3つのサブピクセルユニットが図に示されるが、2つまたは4つ以上が使用されてもよい。一実施形態において、種々の層は以下の厚さの範囲を有する。アノード210、500~5000Å、一実施形態において1000~2000Å、正孔注入層220、50~2000Å、一実施形態において200~1000Å、正孔輸送層230、50~2000Å、一実施形態において200~1000Å、電気活性層240、10~2000Å、一実施形態において100~1000Å、層250、50~2000Å、一実施形態において100~1000Å、カソード260、200~10000Å、一実施形態において300~5000Å。デバイスの電子正孔再結合領域の位置、したがって、デバイスの発光スペクトルは、各層の相対的な厚さに影響を受けることができる。層の厚さの所望の比は、使用される材料の厳密な性質に依存する。いくつかの実施形態において、デバイスは、処理を補助するか、機能性を改善するための追加的な層を有する。デバイス200の用途によって、光活性層240は、印加電圧によって活性化される発光層発光ダイオードもしくは発光電気化学電池など、または印加バイアス電圧の有無にかかわらず放射エネルギーに反応して信号を生じる材料の層光検出器などであることができる。光検出器の例には、光伝導電池、フォトレジスタ、フォトスイッチ、フォトトランジスタおよび光電管、ならびに光電池が含まれる。これらの用語については、Markus,John,ElectronicsandNucleonicsDictionary,470and476McGraw-Hill,Inc.1966に説明されているとおりである。発光層を有するデバイスは、ディスプレイを形成するため、または白色光証明器具などの照明用途のために使用されてもよい。本明細書に記載される新規トリアジン化合物の1種またはそれ以上が、デバイスの電気活性層の1層またはそれ以上に存在しもよい。いくつかの実施形態において、少なくとも1単位の式Iを有する新規トリアジン化合物は、光活性層240の光活性ドーパント材料のためのホスト材料として有用である。これらの化合物が単独で、または他の共ホストとともに使用される場合、OLEDデバイスの改善された効率および寿命がもたらされることが見出された。計算により、これらの化合物が、高いトリプレットエネルギー、ならびに電荷輸送に適切なHOMOおよびLUMO準位を有し、有機金属発光体のための優れたホスト材料となることが発見された。いくつかの実施形態において、新規トリアジン化合物は、層250の電子輸送材料として有用である。いくつかの実施形態において、新規トリアジン化合物は、光活性層240においてホストとして存在し、そしてまた層250において電子輸送材料として存在する。光活性層いくつかの実施形態において、光活性層240は、上記電気活性組成物を含んでなる。いくつかの実施形態において、ドーパントは有機金属材料である。いくつかの実施形態において、有機金属材料は、IrまたはPtの錯体である。いくつかの実施形態において、有機金属材料は、Irのシクロメタレート化された錯体である。いくつかの実施形態において、光活性層は、a少なくとも1単位の式Iを有するホスト材料、およびb1種またはそれ以上のドーパントを含んでなる。いくつかの実施形態において、光活性層は、a少なくとも1単位の式Iを有するホスト材料、およびb有機金属エレクトロルミネセントドーパントを含んでなる。いくつかの実施形態において、光活性層は、a少なくとも1単位の式Iを有するホスト材料、b光活性ドーパント、およびc第2のホスト材料を含んでなる。いくつかの実施形態において、光活性層は、a少なくとも1単位の式Iを有するホスト材料、bIrまたはPtの有機金属錯体、およびc第2のホスト材料を含んでなる。いくつかの実施形態において、光活性層は、a少なくとも1単位の式Iを有するホスト材料、bIrのシクロメタレート化錯体、およびc第2のホスト材料を含んでなる。いくつかの実施形態において、光活性層は、a少なくとも1単位の式Iを有するホスト材料、およびb1種またはそれ以上のドーパントから本質的になる。いくつかの実施形態において、光活性層は、a少なくとも1単位の式Iを有するホスト材料、およびb有機金属エレクトロルミネセントドーパントから本質的になる。いくつかの実施形態において、光活性層は、a少なくとも1単位の式Iを有するホスト材料、b光活性ドーパント、およびc第2のホスト材料から本質的になる。いくつかの実施形態において、光活性層は、a少なくとも1単位の式Iを有するホスト材料、bIrまたはPtの有機金属錯体、およびc第2のホスト材料から本質的になる。いくつかの実施形態において、光活性層は、a少なくとも1単位の式Iを有するホスト材料、bIrのシクロメタレート化錯体、およびc第2のホスト材料から本質的になる。いくつかの実施形態において、光活性層は、a化合物が重水素化された少なくとも1単位の式Iを有するホスト材料、およびb1種またはそれ以上のドーパントから本質的になる。いくつかの実施形態において、光活性層は、化合物が重水素化された少なくとも1単位の式Iを有するホスト材料、およびb有機金属エレクトロルミネセントドーパントから本質的になる。いくつかの実施形態において、光活性層は、a化合物が重水素化された少なくとも1単位の式Iを有するホスト材料、b光活性ドーパント、およびc第2のホスト材料から本質的になる。いくつかの実施形態において、光活性層は、化合物が重水素化された少なくとも1単位の式Iを有するホスト材料、bIrまたはPtの有機金属錯体、およびc第2のホスト材料から本質的になる。いくつかの実施形態において、光活性層は、a化合物が重水素化された少なくとも1単位の式Iを有するホスト材料、bIrのシクロメタレート化錯体、およびc第2のホスト材料から本質的になる。いくつかの実施形態において、式Iの重水素化された化合物は少なくとも10重水素化され、いくつかの実施形態において、少なくとも50重水素化される。いくつかの実施形態において、第2のホスト材料は重水素化される。いくつかの実施形態において、第2のホスト材料は少なくとも10重水素化され、いくつかの実施形態において、少なくとも50重水素化される。電子輸送層式Iのトリアジン化合物は、層250の電子輸送材料として有用である。化合物は単独で、または別の電子輸送材料と組み合わせて使用することができる。いくつかの実施形態において、電子輸送層は、少なくとも1単位の式Iのトリアジン化合物から本質的になる。単独で、またはトリアジン化合物と組み合わせて使用することができる他の電子輸送材料の例としては、限定されないが、トリス8-ヒドロキシキノラトアルミニウムAlQ、ビス2-メチル-8-キノリノラトp-フェニルフェノラトアルミニウムBAlq、テトラキス-8-ヒドロキシキノラトハフニウムHfQ、およびテトラキス-8-ヒドロキシキノラトジルコニウムZrQなどの金属キノレート誘導体などを含む金属キレート化オキシノイド化合物;ならびに2-4-ビフェニリル-5-4-t-ブチルフェニル-1,3,4-オキサジアゾールPBD、3-4-ビフェニリル-4-フェニル-5-4-t-ブチルフェニル-1,2,4-トリアゾールTAZ、および1,3,5-トリフェニル-2-ベンズイミダゾールベンゼンTPBIなどのアゾール化合物;2,3-ビス4-フルオロフェニルキノキサリンなどのキノキサリン誘導体;4,7-ジフェニル-1,10-フェナントロリンDPAおよび2,9-ジメチル-4,7-ジフェニル-1,10-フェナントロリンDDPAなどのフェナントロリン;ならびにそれらの混合物が挙げられる。いくつかの実施形態において、電子輸送材料は、金属キノレートおよびフェナントロリン誘導体からなる群から選択される。いくつかの実施形態において、電子輸送層は、n-ドーパントをさらに含む。n-ドーパント材料は周知である。n-ドーパントとしては、限定されないが、1族および2族金属;1族および2族金属の塩、例えば、LiF、CsF、およびCs2CO3;1族および2族金属の有機化合物、例えばLiキノレート;ならびに分子n-ドーパント、例えばロイコ染料、W2hpp4式中、hpp=1,3,4,6,7,8-ヘキサヒドロ-2H-ピリミド-[1,2-a]-ピリミジンであるなどの金属錯体、ならびにコバルトセン、テトラチアナフタセン、ビスエチレンジチオテトラチアフルバレン、複素環式ラジカルまたはジラジカル、ならびに複素環式ラジカルまたはジラジカルのダイマー、オリゴマー、ポリマー、ジスピロ化合物、および多環化合物が挙げられる。他のデバイス層デバイスの他の層は、そのような層で有用であることが知られている任意の材料から製造することができる。アノード210は、正電荷キャリアの注入に特に有効な電極である。これは、例えば、金属、混合金属、合金、金属酸化物、または混合金属酸化物を含有する材料から製造することができ、または導電性ポリマー、もしくはそれらの混合物でることもできる。適切な金属としては、11族金属、4~6族金属および8~10族遷移金属が挙げられる。アノードが光透過性となる場合には、インジウムスズ酸化物などの12族、13族、および14族金属の混合金属酸化物が一般に使用される。アノード210は、Flexiblelight-emittingdiodesmadefromsolubleconductingpolymer,Naturevol.357,pp477-4791992年6月11日に記載されるようなポリアニリンなどの有機材料を含んでなることができる。アノードおよびカソードの少なくとも1つは、発生した光を観察できるように、望ましくは少なくとも部分的に透明となる。正孔注入層220は正孔注入材料を含んでなり、有機電子デバイスにおいて、限定されないが、下にある層の平坦化、電荷輸送および/または電荷注入特性、酸素または金属イオンなどの不純物の捕捉、ならびに有機電子デバイスの性能を促進または改善する他の特徴を含む1つまたはそれ以上の機能を有することができる。正孔注入材料は、ポリマー、オリゴマーまたは小分子でもよい。それらは気相堆積されるか、または溶液、分散系、懸濁液、エマルジョン、コロイド状混合物もしくは他の組成物の形態であってもよい液体から堆積されてもよい。正孔注入層は、プロトン酸がしばしばドープされるポリアニリンPANIまたはポリエチレンジオキシチオフェンPEDOTなどのポリマー材料を使用して形成することができる。プロトン酸は、例えば、ポリスチレンスルホン酸、ポリ2-アクリルアミド-2-メチル-1-プロパンスルホン酸などであることができる。正孔注入層は、銅フタロシアニンおよびテトラチアフルバレン-テトラシアノキノジメタン系TTF-TCNQなどの電荷輸送化合物などを含むことができる。いくつかの実施形態において、正孔注入層は、少なくとも1種の導電性ポリマーと少なくとも1種のフッ素化酸ポリマーとを含んでなる。いくつかの実施形態において、正孔注入層は、フッ素化酸ポリマーでドープされた導電性ポリマーを含んでなる。このような材料は、例えば、米国特許出願公開第2004/0102577号明細書、同第2004/0127637号明細書、同第2005/0205860号明細書および国際公開第2009/018009号パンフレットに記載されている。層230の正孔輸送材料の例は、例えば、Y.Wangにより,Kirk-OthmerEncyclopediaofChemicalTechnology,FourthEdition,Vol.18,p.837-860,1996にまとめられている。正孔輸送分子およびポリマーの両方を使用することができる。一般に使用される正孔輸送分子としては、N,N’-ジフェニル-N,N’-ビス3-メチルフェニル-[1,1’-ビフェニル]-4,4’-ジアミンTPD、1,1-ビス[ジ-4-トリルアミノフェニル]シクロヘキサンTAPC、N,N’-ビス4-メチルフェニル-N,N’-ビス4-エチルフェニル-[1,1’-3,3’-ジメチルビフェニル]-4,4’-ジアミンETPD、テトラキス-3-メチルフェニル-N,N,N’,N’-2,5-フェニレンジアミンPDA、α-フェニル-4-N,N-ジフェニルアミノスチレンTPS、p-ジエチルアミノベンズアルデヒドジフェニルヒドラゾンDEH、トリフェニルアミンTPA、ビス[4-N,N-ジエチルアミノ-2-メチルフェニル]4-メチルフェニルメタンMPMP、1-フェニル-3-[p-ジエチルアミノスチリル]-5-[p-ジエチルアミノフェニル]ピラゾリンPPRまたはDEASP、1,2-トランス-ビス9H-カルバゾール-9-イルシクロブタンDCZB、N,N,N’,N’-テトラキス4-メチルフェニル-1,1’-ビフェニル-4,4’-ジアミンTTB、N,N’-ビスナフタレン-1-イル-N,N’-ビス-フェニルベンジジンα-NPB、および銅フタロシアニンなどのポルフィリン系化合物が挙げられる。一般に使用される正孔輸送ポリマーは、ポリビニルカルバゾール、フェニルメチルポリシラン、およびポリアニリンである。ポリスチレンおよびポリカーボネートなどのポリマー中に上記などの正孔輸送分子をドープすることによって、正孔輸送ポリマーを得ることもできる。場合によっては、トリアリールアミンポリマー、特にトリアリールアミン-フルオレンコポリマーが使用される。場合によっては、これらのポリマーおよびコポリマーは架橋性である。いくつかの実施形態において、正孔輸送層は、p-ドーパントをさらに含んでなる。いくつかの実施形態において、正孔輸送層は、p-ドーパントでドープされる。p-ドーパントの例には、限定されないが、テトラフルオロテトラシアノキノジメタンF4-TCNQおよびペリレン-3,4,9,10-テトラカルボン酸-3,4,9,10-二無水物PTCDAが含まれる。カソード260は、電子または負電荷キャリアの注入に特に効率的な電極である。カソードは、アノードよりも低い仕事関数を有するいずれの金属または非金属であってよい。カソードの材料は、1族のアルカリ金属例えば、Li、Cs、2族アルカリ土類金属、12族金属、例えば希土類元素およびランタニド、ならびにアクチニドから選択することができる。アルミニウム、インジウム、カルシウム、バリウム、サマリウム、およびマグネシウム、ならびにそれらの組み合わせなどの材料を使用することができる。作動電圧を下げるために、Li-またはCs含有有機金属化合物、LiF、CsF、およびLi2Oを有機層とカソード層との間に堆積することもできる。有機電子デバイス中に別の層が存在することが知られている。例えば、注入される正電荷の量を制御するため、および/または層のバンドギャップを一致させるため、または保護層として機能させるために、アノード210と正孔注入層220との間に層図示せずが存在することができる。銅フタロシアニン、ケイ素オキシ窒化物、フルオロカーボン、シラン、またはPtなどの金属の超薄層などの当技術分野において周知の層を使用することができる。あるいは、アノード層210、電気活性層220、230、240および250、またはカソード層260の一部または全てを、電荷キャリア輸送効率を増加させるために表面処理することができる。それぞれの構成層の材料の選択は、好ましくは、高エレクトロルミネッセンス効率を有するデバイスを得るために発光層中の正電荷および負電荷のバランスがとられるように行われる。それぞれの機能層を2層以上の層で構成することができることは理解される。適切な基板上での個々の層の連続的気相堆積を含む様々な技術によって、デバイスを調製することができる。ガラス、プラスチックおよび金属などの基板を使用することができる。熱蒸発、化学気相堆積などの従来の気相堆積技術を使用することができる。あるいは、限定されないが、スピンコーティング、ディップコーティング、ロール-ツー-ロール技術、インクジェット印刷、スクリーン印刷、グラビア印刷などを含む従来のコーティングまたは印刷技術を使用して、適切な溶媒中の溶液または分散系から有機層を塗布することができる。いくつかの実施形態において、デバイスは、緩衝層、正孔輸送層および光活性層の液相堆積によって、そしてアノード、電子輸送層、電子注入層およびカソードの気相堆積によって製造される。効率の高いLEDを達成するため、正孔輸送材料のHOMO最高被占分子軌道は、望ましくはアノードの仕事関数と一致し、そして電子伝達材料のLUMO最低空分子軌道は、望ましくはカソードの仕事関数と一致する。材料の化学適合性および昇華温度も、電子および正孔輸送材料を選択する時に考慮すべきこととなり得る。本明細書に記載のトリアジン化合物によって製造されるデバイスの効率を、デバイスの他の層を最適化することによってさらに改善することができることは理解される。例えば、Ca、BaまたはLiFなどのより効率的なカソードを使用することができる。作動電圧の低下をもたらすか、または量子効率を増加させる成形基板および新規正孔輸送材料も適用可能である。様々な層のエネルギー準位を調整し、エレクトロルミネセンスを促進するために、追加の層を加えることもできる。本明細書に記載の概念を以下の実施例においてさらに説明するが、これらの実施例は、特許請求の範囲に記載される本発明の範囲を限定するものではない。合成実施例1本実施例は、化合物H1の調製を説明する。この化合物は、以下のスキームに従って製造した。2-クロロ-4,6-ジフェニル-1,3,5-トリアジン5.5g、20.54mmol、3,6-ジフェニル-9-3-4,4,5,5-テトラメチル-1,3,2-ジオキサボロラン-2-イルフェニル-9H-カルバゾール11.249g、21.57mmol、炭酸ナトリウム10.888g、102.72mmol、第四級アンモニウム塩0.570g、トルエン114mLおよび水114mLを500mL2つ口フラスコに添加した。得られた溶液を30分間N2でスパージした。スパージ後、テトラキストリフェニルホスフィンPd01.187g、1.03mmolを反応混合物へ固体として添加し、これをさらに10分間スパージした。次いで、この混合物を16時間100Cまで加熱した。室温まで冷却後、反応混合物をジクロロメタンで希釈し、そして2層を分離した。有機層をMgSO4上で乾燥した。シリカおよびジクロロメタン:ヘキサン0~60の勾配を使用して、生成物をカラムクロマトグラフィによって精製した。化合物SH-5をクロロホルム/アセトニトリルから再結晶した。最終物質は、収率759.7gおよび99.9の純度で得られた。構造を1HNMR分析によって確認した。合成実施例23本実施例は、以下に示される化合物A2の調製を説明する。冷却器および窒素インレットを備えた500mLの1つ口丸底フラスコに、5.55gのリン酸カリウム26.1mmolおよび100mLのDI水を加えた。この溶液に、6.74g17.44mmolの2-3-ジベンゾ[b,d]チオフェン-4-イルフェニル-4,4,5,5-テトラメチル-1,3,2-ジオキサボロラン、6.1g14.53mmolの2,4-ジビフェニル-3-イル-6-クロロ-1,3,5-トリアジンおよび160mLの1,4-ジオキサンを添加した。反応混合物を35分間窒素でスパージした。ドライボックス中、0.4g0.44mmolのトリスジベンジリデンアセトンジパラジウム0および0.28g1.15mmolのトリシクロヘキシルホスフィンを40mLの1,4-ジオキサン中で一緒に混合し、ドライボックスから取り出し、反応混合物に添加した。反応混合物を5分間窒素スパージし、次いで、18時間還流した。反応物を室温まで冷却し、そして1,4-ジオキサンをロータリー蒸発器上で除去した。残渣を塩化メチレンおよび水で希釈し、次いで、塩水を混合物に添加し、これを30分間静置した。下の層を灰色固体と一緒に除去した。水層を二塩化メチレンでさらに2回抽出した。乾燥するまで、組み合わせた有機層を取り除いた。得られた灰色の固体を、粗いフリットガラス漏斗の底部で濾紙上に置き、そして100mLの水、800mLのLC等級メタノールおよび500mLのジエチルエーテルで洗浄した。固体を最小量の熱トルエンから再結晶した。5.48g59の所望の生成物が得られた。質量分析および1HNMRCDCl2CCl2Dデータは、所望の生成物の構造と一致していた。合成実施例3本実施例は、化合物A14を調製することができる方法を説明する。特に明記しない限り、全ての操作は、窒素パージされたグローブボックス中で実行される。モノマーa0.50mmolをシンチレーションガラス瓶に加えて、20mLトルエンに溶解する。清潔な乾燥50mLSchlenk管にビス1,5-シクロオクタジエンニッケル01.01mmolを入れる。2,2-ジピリジル1.01mmolおよび1,5-シクロオクタジエン1.01mmolをシンチレーションガラス瓶に計り入れ、そして5mLのN,N-ジメチルホルムアミドに溶解する。この溶液をSchlenk管に添加する。Schlenk管をアルミニウムブロックに挿入し、そしてブロックをホットプレート/攪拌器上で、60°Cの内部温度が得られる設定で加熱する。この触媒系を30分間60°Cで保持する。トルエン中のモノマー溶液をSchlenk管に添加し、そして管を封着する。重合混合物を6時間60°Cで攪拌する。次いで、Schlenk管をブロックから取り外し、次いで室温まで冷却する。管をグローブボックスから取り出し、そして内容物を濃HCl/MeOH1.5v/v濃HCl溶液に注ぎ入れる。45分間攪拌後、ポリマーを真空濾過によって回収し、高真空下で乾燥させる。ポリマーを、トルエンからHCl/MeOH1v/v濃HCl、MeOH、トルエンCMOS等級、および3-ペンタノンへの連続沈殿によって精製する。デバイス実施例1材料HIJ-1は、導電性ポリマーおよびポリマーフッ素化スルホン酸の水性分散系から堆積された正孔注入材料である。そのような材料は、例えば、米国特許出願公開第2004/0102577号明細書、同第2004/0127637号明細書および同第2005/0205860号明細書、ならびに国際公開第2009/018009号パンフレットに記載されている。HT-1は、トリアリールアミンポリマーである正孔輸送材料である。そのような材料は、例えば、国際公開第2009/067419号パンフレットに記載されている。H1は重水素化ジアリールアントラセンホストである。そのような材料の非重水素化類似体については、青色ホスト材料として、例えば、米国特許出願公開第2007-0088185号明細書に開示されている。E1は、ビスジアリールアミノクリセンドーパントである。そのような材料は、国際公開第2010035364号パンフレットに記載されている。E2は、フェニル置換基を有するイリジウムのトリス-フェニルピリジン錯体である緑色ドーパントである。ZrQ4は、テトラキス8-ヒドロキシキノリンジルコニウムである。2デバイス製造溶液処理および熱蒸発技術の組み合わせによってOLEDデバイスを製造した。ThinFilmDevices,Incからのパターン化されたインジウムスズ酸化物ITOコーティングガラス基板を使用した。これらのITO基板は、30オーム/スクエアのシート抵抗および80の光透過率を有するITOでコーティングされたCorning1737ガラスをベースとした。パターン化されたITO基板を洗浄水溶液中で超音波によって洗浄し、蒸留水ですすいだ。その後、パターン化されたITOをアセトン中で超音波によって洗浄し、イソプロパノールですすぎ、そして窒素流中で乾燥させた。デバイス製造直前に、洗浄してパターン化されたITO基板を10分間UVオゾンで処理した。冷却直後に、HIJ-1の水分散系をITO表面上にスピンコーティングし、加熱して溶媒を除去した。冷却後、次いで基板をHT-1のトルエン溶液でスピンコーティングし、次いで加熱して溶媒を除去した。冷却後、ホストおよびドーパントの基板を安息香酸メチル溶液でスピンコーティングし、加熱して溶媒を除去した。基板をマスクし、真空チャンバー中に置いた。電子輸送層を熱蒸発によって堆積し、続いて、CsFの層を堆積した。次いで、真空でマスクを変化させ、そしてAlの層を熱蒸発によって堆積した。チャンバーを排気し、そしてデバイスを、ガラスの蓋、防湿剤およびUV硬化性エポキシを使用して封入した。3デバイス特徴決定OLED試料は、それらの1電流-電圧I-V曲線、2、電圧に対するエレクトロルミネセンス放射輝度、および3電圧に対するエレクトロルミネセンススペクトルを測定することによって特徴決定した。3つの測定は全て同時に実行されて、コンピュータで制御された。特定の電圧でのデバイスの電流効率は、LEDのエレクトロルミネセンス放射輝度をデバイスを作動するために必要とされる電流密度で割ることによって決定する。単位はcd/Aである。色座標は、MinoltaCS-100メーターまたはPhotoresearchPR705メーターを使用して決定した。実施例1および比較例A本実施例は、本明細書に記載されるトリアジン化合物が電子輸送層として存在するデバイスの性能を説明する。実施例1において、電子輸送層は化合物A1であった。比較例Aにおいて、電子輸送層はZrQ4であった。デバイス層は以下の厚さを有した。アノード=ITO=50nm正孔注入層=HIJ-1=50nm正孔輸送層=HT-1=20nm光活性層=H1:E1重量比13:1=40nm電子輸送層上記=10nm電子注入層/カソード=CsF/Al=1nm/100nm結果を表1に示す。電子輸送材料として化合物A1を有するデバイスは、ZrQ4によるデバイスと比較して、等しい寿命でわずかに低い効率を有したことがわかる。しかしながら、化合物A1には、上記ZrQ4の不都合がない。実施例2および比較例B本実施例は、電子輸送層として本明細書に記載されるトリアジン化合物が存在するデバイスの性能を説明する。実施例2は、電子輸送層が化合物A4であったことを除き、実施例1と同一のデバイス層および構造を有した。比較例Bは、比較例Aと同一のデバイス層および構造を有した。結果を表2に示す。電子輸送材料として化合物A4を有するデバイスは、ZrQ4によるデバイスと比較して、等しい寿命でわずかに低い効率を有したことがわかる。しかしながら、化合物A4には、上記ZrQ4の不都合がない。実施例3~6これらの実施例は、電子輸送層として本明細書に記載されるトリアジン化合物が存在するデバイスの性能を説明する。実施例3は、電子輸送層が化合物A5であったことを除き、実施例1と同一のデバイス層および構造を有した。実施例4は、電子輸送層が化合物A16であったことを除き、実施例1と同一のデバイス層および構造を有した。実施例5は、電子輸送層が化合物A13であったことを除き、実施例1と同一のデバイス層および構造を有した。実施例6は、電子輸送層が化合物A17であったことを除き、実施例1と同一のデバイス層および構造を有した。結果を表3に示す。実施例7本実施例は、本明細書に記載されるトリアジン化合物がホストとして使用されるデバイスの性能を説明する。光活性層が重量比84:16のA1:E2であり、60nmの厚さを有することと、電子輸送層がZrQ4であったことを除き、実施例1のデバイスを製造した。結果を表4に示す。一般的説明または実施例において前述した全ての行為が必要であるとは限らず、特定の行為の一部は不要である場合があり、記載の行為に加えて1つ以上のさらなる行為を行うことができることを留意されたい。さらに、行為が記載される順序は、必ずしもそれらが行われる順序ではない。以上の明細書において、具体的な実施形態を参照しながら本発明の概念を説明してきた。しかし、当業者であれば、以下の特許請求の範囲に記載される本発明の範囲から逸脱せずに種々の修正および変更を行えることを認識する。したがって、本明細書および図面は、限定的な意味ではなく説明的なものであると見なすべきであり、すべてのこのような修正形態は本発明の範囲内に含まれることを意図している。特定の実施形態に関して、利益、その他の利点、および問題に対する解決法を以上に記載してきた。しかし、これらの利益、利点、問題の解決法、ならびに、なんらかの利益、利点、または解決法を発生させたり、より顕著にしたりすることがある、いずれの特徴も、特許請求の範囲のいずれかまたはすべての重要、必要、または本質的な特徴であるとして解釈すべきではない。別々の実施形態の状況において、明確にするために本明細書に記載されている特定の複数の特徴は、1つの実施形態の中で組み合わせても提供できることを理解されたい。逆に、簡潔にするため1つの実施形態の状況において説明した種々の特徴も、別々に提供したり、任意の副次的な組み合わせで提供したりすることができる。さらに、ある範囲内にあると記載される値への言及は、その範囲内のありとあらゆる値を含んでいる。"